(57)【特許請求の範囲】
【請求項１】
第１アクリル系粘着層、アクリル系発泡層、両面に黒色層が積層された熱可塑性フィルム層、及び第２アクリル系粘着層を順次含み、前記黒色層の厚さは０．１μｍ〜２μｍであり、光透過率は４．０％以下である、ディスプレイ用両面粘着テープ。
【請求項２】
前記両面粘着テープの引張強度は１００ＭＰａ〜５００ＭＰａであり、衝撃強度は０．７ｍＪ〜２．０ｍＪである、請求項１に記載のディスプレイ用両面粘着テープ。
【請求項３】
前記第１アクリル系粘着層、前記アクリル系発泡層及び前記第２アクリル系粘着層の各々は別途の着色剤を含まない、請求項１に記載のディスプレイ用両面粘着テープ。
【請求項４】
前記黒色層は黒色着色剤を１０重量％〜８０重量％で含む、請求項１に記載のディスプレイ用両面粘着テープ。
【請求項５】
前記黒色着色剤は、カーボンブラック系着色剤、黒鉛系着色剤、酸化鉄系着色剤、アントラキノン系着色剤、酸化コバルト系着色剤、酸化銅系着色剤、マンガン系着色剤、酸化アンチモン系着色剤、酸化ニッケル系着色剤及びこれらの組み合わせからなる群より選択された少なくとも一つを含む、請求項４に記載のディスプレイ用両面粘着テープ。
【請求項６】
前記アクリル系発泡層は、気孔の平均大きさが２０μｍ〜２００μｍであり、気孔率が１％〜４０％である、請求項１に記載のディスプレイ用両面粘着テープ。
【請求項７】
前記第１アクリル系粘着層及び前記第２アクリル系粘着層の各々の粘着力は９０７．３０８２Ν／ｍ〜１５４４．３５４３Ν／ｍである、請求項１に記載のディスプレイ用両面粘着テープ。
【請求項８】
前記第２アクリル系粘着層の前記熱可塑性フィルム層が積層された面の反対面上に離型層をさらに含む、請求項１に記載のディスプレイ用両面粘着テープ。
【請求項９】
熱可塑性フィルム層の少なくとも一面に黒色層を形成するステップ、
アクリル系発泡層を形成するステップ、
前記少なくとも一面に黒色層が形成された熱可塑性フィルム層及び前記アクリル系発泡層を積層して積層体を形成するステップ、及び
前記積層体の両面にアクリル系粘着層を形成して、ディスプレイ用両面粘着テープを製造するステップ
を含み、
前記黒色層を形成するステップにおいて、前記黒色層の厚さは０．１μｍ〜２μｍになり、光透過率は４．０％以下になるように形成する、ディスプレイ用両面粘着テープの製造方法。
【請求項１０】
前記両面粘着テープの引張強度は１００ＭＰａ〜５００ＭＰａになり、衝撃強度は０．７ｍＪ〜２．０ｍＪになるように製造する、請求項９に記載のディスプレイ用両面粘着テープの製造方法。
【請求項１１】
前記黒色層を形成するステップにおいて、前記黒色層は黒色着色剤を１０重量％〜８０重量％で含むように形成する、請求項９に記載のディスプレイ用両面粘着テープの製造方法。
【請求項１２】
前記アクリル系発泡層及び前記アクリル系粘着層の全てには別途の着色剤を含ませない、請求項９に記載のディスプレイ用両面粘着テープの製造方法。
【請求項１３】
前記アクリル系発泡層を形成するステップにおいて、発泡用組成物に対してＵＶ照射及び熱処理のいずれか一つまたはＵＶ照射及び熱処理を順次行うか、または発泡用組成物に対して気体を注入しつつＵＶ照射を行って前記アクリル系発泡層を形成する、請求項９に記載のディスプレイ用両面粘着テープの製造方法。
【請求項１４】
前記アクリル系発泡層を形成するステップにおいて、前記ＵＶ照射は５００ｍＪ／ｃｍ２〜２，５００ｍＪ／ｃｍ２のＵＶ照射量で行う、請求項１３に記載のディスプレイ用両面粘着テープの製造方法。
【請求項１５】
前記アクリル系発泡層は、アクリル系重合体及び気孔形成用フィラーを含む発泡用組成物に対してＵＶ照射及び熱処理のいずれか一つまたはＵＶ照射及び熱処理を順次行うか、またはアクリル系重合体を含み、気孔形成用フィラーを含まない発泡用組成物に対して気体を注入しつつＵＶ照射を行って形成し、
前記気孔形成用フィラーは前記アクリル系重合体１００重量部に対して０．１重量部〜１０重量部で含まれ、
前記気体は０．００００２８３２（ｃｕｂｉｃ  ｍｅｔｅｒ  ｐｅｒ  ｍｉｎｕｔｅ、ＣＭＭ）〜０．００１４１６ＣＭＭの流量で注入される、請求項９に記載のディスプレイ用両面粘着テープの製造方法。
【請求項１６】
前記アクリル系重合体はアルキル（メタ）アクリレート系モノマー及び極性官能基含有モノマーを含む共重合性モノマー成分が重合して形成され、
前記アクリル系重合体を形成する前記アルキル（メタ）アクリレート系モノマーに対する前記極性官能基含有モノマーの重量比は９：１〜７：３である、請求項１５に記載のディスプレイ用両面粘着テープの製造方法。
【発明の詳細な説明】
【技術分野】
【０００１】
ディスプレイ用両面粘着テープ及びその製造方法に関する。
【背景技術】
【０００２】
一般に、ディスプレイ装置において、様々な種類のディスプレイパネル、電子部品等を接着、固定させるために両面粘着テープが用いられている。例えば、両面粘着テープは、ディスプレイウィンドウとディスプレイアセンブリとの間に介在してこれらを接着させる役割をし、このように、両面粘着テープは、ディスプレイのエッジ等を固定し、外部不純物等の侵入を防止し、また、液晶パネル等の後方に取り付けられた光源等から照射される光がディスプレイのエッジから漏れ出るのを防止する役割をすることができる。
【０００３】
このような両面粘着テープは発泡層の両面に粘着層を含む構造であり、このような発泡層の例としてはポリウレタン系発泡層、アクリル系発泡層等が挙げられ、発泡層を含んでいるので耐衝撃性をある程度確保することができるが、引張強度または寸法安定性が充分でないという問題がある。
【０００４】
その上、両面粘着テープは、液晶パネル等の後方に取り付けられた光源等から照射される光が漏れ出るのを防止するために、通常、発泡層、粘着層またはこれらの全てに黒色着色剤を含んでいるが、発泡層の形成過程で照射されるＵＶを黒色着色剤が吸収して光硬化が十分に行われることができないか、または照射量を増加させなければならないため、光硬化反応の効率が過度に低く、粘着層の粘着物性が低下する。
【発明の概要】
【発明が解決しようとする課題】
【０００５】
本発明の一実現例において、優れた耐衝撃性、優れた寸法安定性及び優れた粘着性を同時に実現するディスプレイ用両面粘着テープを提供する。
【０００６】
本発明の他の実現例において、前記ディスプレイ用両面粘着テープの製造方法を提供する。
【０００７】
なお、本発明が達成しようとする技術的課題は以上に言及した課題に制限されず、言及していないまた他の課題は下記の記載によって通常の技術者に明らかに理解できるものである。
【課題を解決するための手段】
【０００８】
本発明の一実現例において、第１アクリル系粘着層、アクリル系発泡層、少なくとも一面に黒色層が積層された熱可塑性フィルム層、及び第２アクリル系粘着層を含むディスプレイ用両面粘着テープを提供する。
【０００９】
また、本発明の他の実現例において、熱可塑性フィルム層の少なくとも一面に黒色層を形成するステップ、アクリル系発泡層を形成するステップ、前記少なくとも一面に黒色層が形成された熱可塑性フィルム層及び前記アクリル系発泡層を積層して積層体を形成するステップ、前記積層体の両面にアクリル系粘着層を形成して、ディスプレイ用両面粘着テープを製造するステップを含むディスプレイ用両面粘着テープの製造方法を提供する。
【００１０】
前記ディスプレイ用両面粘着テープは、アクリル系発泡層を含んで優れた耐衝撃性を維持し、且つ、熱可塑性フィルム層をさらに含んで前記両面粘着テープの引張強度をさらに向上させることによって優れた寸法安定性を実現できるという利点がある。
【００１１】
それと共に、前記熱可塑性フィルム層の一面または両面に前記黒色層を形成することにより、前述したような発泡層の形成時に光硬化反応の効率が低くなる問題及び粘着層の粘着物性が低下する問題なしで液晶パネル等の後方に取り付けられた光源等から照射される光が漏れ出るのを効果的に防止することができる。
【００１２】
前記熱可塑性フィルム層は一面または両面に前記黒色層を積層することができ、それにより、各層間の界面接着力を効果的に向上させることができるため、前記ディスプレイ用両面粘着テープの全体的な物性を改善し、且つ、優れた長期耐久性を実現することができる。
【００１３】
前記第１アクリル系粘着層、前記アクリル系発泡層及び前記第２アクリル系粘着層の各々は別途の着色剤を含まなくてもよく、それにより、光硬化反応の効率を向上させて前記アクリル系発泡層の耐衝撃性をさらに向上させることができ、それと共に前記第１及び第２アクリル系粘着層の粘着物性を低下させず、優れたレベルに実現することができる。
【発明の効果】
【００１４】
前記ディスプレイ用両面粘着テープは、優れた耐衝撃性、優れた寸法安定性及び優れた粘着性を同時に実現できるという利点がある。
【図面の簡単な説明】
【００１５】
【図１】本発明の一実現例によるディスプレイ用両面粘着テープの概略的な断面図である。
【図２】本発明の他の実現例によるディスプレイ用両面粘着テープの製造方法の概略的な工程フローチャートである。
【発明を実施するための形態】
【００１６】
以下、添付図面を参考にして本発明の実施例について本発明が属する技術分野で通常の知識を有した者が容易に実施することができるように詳細に説明する。本発明は色々な互いに異なる形態に実現できるものであって、ここで説明する実施例に限定されるものではない。
【００１７】
本発明を明確に説明するために説明と関係ない部分は省略し、明細書の全体にわたり、同一または類似した構成要素に対しては同一の参照符号を付ける。
【００１８】
図面において複数の層及び領域を明確に表現するために厚さを拡大して示した。また、図面において、説明の便宜上、一部の層及び領域の厚さを誇張して示した。
【００１９】
以下において、基材の上部（または下部）または基材の上（または下）に任意の構成が形成されるということは、任意の構成が前記基材の上面（または下面）に接して形成されることを意味するだけでなく、前記基材と基材上に（または下に）形成された任意の構成との間に他の構成を含まないことに限定するものではない。
【００２０】
図１は、本発明の一実現例によるディスプレイ用両面粘着テープ１００の断面を概略的に示す。
【００２１】
前記ディスプレイ用両面粘着テープ１００は、第１アクリル系粘着層１４１、アクリル系発泡層１３０、少なくとも一面に黒色層１２０が積層された熱可塑性フィルム層１１０、及び第２アクリル系粘着層を順次含むことができる。
【００２２】
一般に、両面粘着テープは発泡層の両面に粘着層を含む構造であり、このような発泡層の例としてはポリウレタン系発泡層、アクリル系発泡層等が挙げられ、発泡層を含んでいるので耐衝撃性をある程度確保することができるが、引張強度または寸法安定性が充分でないという問題がある。
【００２３】
その上、両面粘着テープは、液晶パネル等の後方に取り付けられた光源等から照射される光が漏れ出るのを防止するために、通常、発泡層、粘着層またはこれらの全てに黒色着色剤を含んでいるが、このように、発泡層に含む場合には、発泡層の形成過程で照射されるＵＶを黒色着色剤が吸収して光硬化が十分に行われることができないか、または照射量を増加させなければならないため、光硬化反応の効率が過度に低くなり、粘着層に含む場合には、粘着層の粘着物性が低下する。
【００２４】
そこで、本発明の一実現例においては、アクリル系発泡層１３０を含んで優れた耐衝撃性を維持し、且つ、熱可塑性フィルム層１１０をさらに含んで前記両面粘着テープ１００の引張強度をさらに向上させることによって優れた寸法安定性を実現できるという利点がある。
【００２５】
それと共に、前記熱可塑性フィルム層１１０の一面または両面に前記黒色層１２０を形成することにより、前述したような発泡層の形成時に光硬化反応の効率が低くなる問題及び粘着層の粘着物性が低下する問題なしで液晶パネル等の後方に取り付けられた光源等から照射される光が漏れ出るのを効果的に防止することができる。
【００２６】
前記熱可塑性フィルム層１１０は、例えば、ポリエチレン（ｐｏｌｙｅｔｈｙｌｅｎｅ）、ポリプロピレン（ｐｏｌｙｐｒｏｐｙｌｅｎｅ）、ポリウレタン（ｐｏｌｙｕｒｅｔｈａｎｅ）、ポリエチレンテレフタレート（ｐｏｌｙｅｔｈｙｌｅｎｅｔｅｒｅｐｈｔｈａｌａｔｅ）、ポリブチレンテレフタレート（ｐｏｌｙｂｕｔｙｌｅｎｅｔｅｒｅｐｈｔｈａｌａｔｅ）、ポリ尿素（ｐｏｌｙｕｒｅａ）、ポリ塩化ビニル（ｐｏｌｙｖｉｎｙｌｃｈｌｏｒｉｄｅ）、ポリビニルアセテート（ｐｏｌｙｖｉｎｙｌａｃｅｔａｔｅ）、エチレンビニルアセテート（ｅｔｈｙｌｅｎｅｖｉｎｙｌａｃｅｔａｔｅ）、ポリフェニレンスルフィド（ｐｏｌｙｐｈｅｎｙｌｅｎｅ  ｓｕｌｆｉｄｅ）、ポリアミド（ｐｏｌｙａｍｉｄｅ）、ポリイミド（ｐｏｌｙｉｍｉｄｅ）、ポリベンズイミダゾール（ｐｏｌｙｂｅｎｚｉｍｉｄａｚｏｌｅ）、ポリエーテルエーテルケトン（ｐｏｌｙｅｔｈｅｒｅｔｈｅｒｋｅｔｏｎｅ）及びこれらの組み合わせからなる群より選択された少なくとも一つを含むことができ、具体的には、ポリエチレンテレフタレートを含んでより優れた寸法安定性を実現することができる。
【００２７】
前記熱可塑性フィルム層の厚さは約４μｍ〜約１５０μｍであってもよい。前記範囲内の厚さを有することにより、前記ディスプレイ用両面粘着テープ１００の総厚さを過度に増加させることなく十分な寸法安定性を実現することができる。
【００２８】
前記黒色層１２０は前記熱可塑性フィルム層の一面または両面に積層されることができ、具体的には両面に積層されることができる。
【００２９】
前記アクリル系発泡層１３０及び前記熱可塑性フィルム層の間の界面接着力は前記アクリル系発泡層１３０及び前記黒色層１２０の間の界面接着力より低く、前記第２アクリル系粘着層及び前記熱可塑性フィルム層の間の界面接着力は前記第２アクリル系粘着層及び前記黒色層１２０の間の界面接着力より低い。
【００３０】
それにより、前記熱可塑性フィルム層の一面または両面、具体的には両面に前記黒色層１２０を積層することにより、各層間の界面接着力を効果的に向上させることができるため、前記ディスプレイ用両面粘着テープ１００の全体的な物性を改善し、且つ、優れた長期耐久性を実現することができる。
【００３１】
前記黒色層１２０は、例えば、黒色着色剤を含む黒色組成物を前記熱可塑性フィルム層の少なくとも一面に塗布及び乾燥させて形成することができる。
【００３２】
前記黒色組成物を塗布する方法は、例えば、ダイコーティング法、グラビアコーティング法、ナイフコーティング法、バーコーティング法、スプレーコーティング法またはスクリーン印刷法から選択されるいずれか一つの方法を用いることができるが、これらに制限されるものではない。
【００３３】
前記黒色着色剤は、例えば、カーボンブラック系着色剤、黒鉛系着色剤、酸化鉄系着色剤、アントラキノン系着色剤、酸化コバルト系着色剤、酸化銅系着色剤、マンガン系着色剤、酸化アンチモン系着色剤、酸化ニッケル系着色剤及びこれらの組み合わせからなる群より選択された少なくとも一つを含むことができる。
【００３４】
具体的には、Ｃ．Ｉ．ピグメントブラック（Ｐｉｇｍｅｎｔ  ｂｌａｃｋ）６、７、９等、Ｃ．Ｉ．ピグメントブラック８、１０等、Ｃ．Ｉ．ピグメントブラック１１、１２、２７、ピグメントブラウン（Ｐｉｇｍｅｎｔ  Ｂｒｏｗｎ）３５等、戸田工業（株）製ＫＮ−３７０の酸化鉄、三菱マテリアル（株）製１３Ｍのチタニウムブラック、Ｃ．Ｉ．ピグメントブラック２０、Ｃ．Ｉ．ピグメントブラック１３、２５等、Ｃ．Ｉ．ピグメントブラック１５、２８等、Ｃ．Ｉ．ピグメントブラック１４等、Ｃ．Ｉ．ピグメントブラック２３等が挙げられる。
【００３５】
前記黒色組成物はバインダー樹脂をさらに含むことができ、例えば、前記バインダー樹脂はポリウレタン系樹脂、ポリエステル系樹脂、ポリアクリレート系樹脂、ポリメタクリレート系樹脂、ポリイソプレン樹脂、ポリシリコーン及びこれらの組み合わせからなる群より選択された少なくとも一つを含むことができるが、これらに限定されるものではない。
【００３６】
前記黒色組成物は、前記バインダー樹脂約１００重量部に対し、前記黒色着色剤を約３０重量部〜約１５０重量部を含むことができる。
【００３７】
また、前記黒色組成物は、溶剤、分散剤またはこれらの全てをさらに含むことができる。
前記溶剤は、例えば、エステル系化合物、芳香族炭化水素系化合物、エーテル系化合物、ケトン系化合物及びこれらの組み合わせからなる群より選択された少なくとも一つを含むことができ、具体的には、ｎ−プロピルアセテート及びｎ−ブチルアセテート、ベンゼン、トルエン、キシレン、ジブチルエーテル、イソプロピルエーテル、ジオキサン（ｄｉｏｘａｎｅ）、テトラヒドロフラン、アセトン、ジエチルケトン、メチルエチルケトン、メチルイソブチルケトン、メチルプロピルケトン、シクロヘキサノン及びこれらの組み合わせからなる群より選択された少なくとも一つを含むことができるが、これらに制限されるものではない。
【００３８】
前記溶剤は黒色組成物が塗布及び乾燥されて黒色層１２０を形成する過程で蒸発し、それにより、前記黒色着色剤の相対的な含量、例えば、重量％は前記黒色組成物及び前記黒色層１２０において互いに異なりうる。
【００３９】
前記黒色層１２０は、前記黒色着色剤を、例えば、約１０重量％〜約８０重量％で含むことができ、具体的には、約４０重量％〜約８０重量％で含むことができる。
【００４０】
前記範囲内の含量で含むことにより、液晶パネル等の後方に取り付けられた光源等から照射される光が漏れ出るのを十分に防止することができ、且つ、優れたコーティング性を実現することができる。
【００４１】
前記黒色層１２０の厚さが約０．１μｍ〜約５μｍであり、前記黒色層１２０の光透過率が、例えば、約４．０％以下であってもよく、具体的には、０％〜約３．０％であってもよい。
【００４２】
前記範囲内の厚さを有することにより、前記アクリル系発泡層１３０または前記第２アクリル系粘着層との間に優れた界面接着力を実現することができ、液晶パネル等の後方に取り付けられた光源等から照射される光が漏れ出るのを十分に防止することができる。それと共に、前記範囲内の光透過率を有することにより、液晶パネル等の後方に取り付けられた光源等から照射される光が漏れ出るのを効果的に防止することができる。
【００４３】
一実現例において、前記第１アクリル系粘着層１４１、前記アクリル系発泡層１３０及び前記第２アクリル系粘着層１４２の各々は別途の着色剤を含まなくてもよい。
【００４４】
前述したように、前記熱可塑性フィルム層の一面または両面に別途の層として前記黒色層１２０を形成することにより、前記第１及び第２アクリル系粘着層１４１、１４２及び前記アクリル系発泡層１３０には黒色着色剤が含まれなくてもよく、それにより、光硬化反応の効率を向上させて前記アクリル系発泡層１３０の耐衝撃性をさらに向上させることができ、それと共に前記第１及び第２アクリル系粘着層１４１、１４２の粘着物性を低下させず、優れたレベルに実現することができる。
【００４５】
一実現例において、前記アクリル系発泡層１３０は、発泡用組成物に対してＵＶ照射及び熱処理のいずれか一つまたはＵＶ照射及び熱処理の両方を順次行って形成するか；または発泡用組成物に対して気体を注入しつつＵＶ照射を行って形成することができる。前記ＵＶ照射によってＵＶ硬化反応を進行させ、前記熱処理によって熱硬化反応を進行させることができる。
【００４６】
例えば、前記アクリル系発泡層１３０は、アクリル系重合体及び気孔形成用フィラーを含む発泡用組成物に対してＵＶ照射及び熱処理のいずれか一つまたはＵＶ照射及び熱処理の両方を順次行って形成するか；またはアクリル系重合体を含み、気孔形成用フィラーを含まない発泡用組成物に対して気体を注入しつつＵＶ照射を行って形成することができる。
【００４７】
前記アクリル系発泡層１３０の形成時、前記ＵＶ照射は、例えば、約５００ｍＪ／ｃｍ２〜約２，５００ｍＪ／ｃｍ２のＵＶ照射量で行うことができ、具体的には、約５００ｍＪ／ｃｍ２〜約２，０００ｍＪ／ｃｍ２のＵＶ照射量で行うことができる。
【００４８】
前記アクリル系発泡層１３０は、前述したように着色剤を含まないため、それにより、ＵＶが消耗されず、そのために少ない照射量でも光硬化反応を効果的に行うことができるため、光硬化反応の効率を向上させることができる。
【００４９】
また、前記熱処理は、例えば、約３０℃〜約６０℃で約２４時間〜約４８時間行うことができるが、これに限定されるものではない。
【００５０】
前記アクリル系重合体はアルキル（メｆタ）アクリレート系モノマー及び極性官能基含有モノマーを含む共重合性モノマー成分が重合して形成され、前記アクリル系重合体を形成する前記アルキル（メタ）アクリレート系モノマーに対する前記極性官能基含有モノマーの重量比が約３０：１〜約９：１であってもよい。
【００５１】
前記範囲内の重量比を有することにより、前記アクリル系重合体が常温で適切な柔軟性を有し、それにより、これを含む発泡用組成物が優れた付着力及び濡れ（ｗｅｔｔｉｎｇ）特性を実現して耐衝撃性を効果的に向上させることができる。
【００５２】
前記アルキル（メタ）アクリレート系モノマーはアルキル基を含有する（メタ）アクリレート系モノマーを意味するものであり、前記アルキル基は直鎖状、脂環状、芳香族またはこれらの組み合わせからなる群より選択された少なくとも一つを含むことができ、例えば、ブチルアクリレート、ブチルメタクリレート、ヘキシルアクリレート、ヘキシルメタクリレート、ｎ−オクチルアクリレート、ｎ−オクチルメタクリレート、イソオクチルアクリレート、イソオクチルメタクリレート、２−エチルヘキシルアクリレート、２−エチルヘキシルメタクリレート、イソノニルアクリレート、イソノニルメタクリレート等を含むことができるが、これらに制限されるものではない。
【００５３】
前記極性官能基含有モノマーは、例えば、ヒドロキシ基含有モノマー、カルボキシル基含有モノマー、窒素含有モノマー及びこれらの組み合わせからなる群より選択された少なくとも一つを含むことができ、例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレートまたは２−ヒドロキシプロピレングリコール（メタ）アクリレート、（メタ）アクリル酸、２−（メタ）アクリロイルオキシ酢酸、３−（メタ）アクリロイルオキシプロピル酸、４−（メタ）アクリロイルオキシブチル酸、アクリル酸ダイマー、イタコン酸、マレイン酸及びマレイン酸無水物、（メタ）アクリルアミド、Ｎ−ビニルピロリドンまたはＮ−ビニルカプロラクタムが挙げられるが、これらに制限されるものではない。
【００５４】
前記アクリル系重合体は約２５℃で粘度が約２，０００ｃＰ〜約３０，０００ｃＰであってもよい。前記範囲内の粘度を有することにより、前記発泡用組成物が優れたコーティング性を実現して前記アクリル系発泡層１３０をさらに均一なレベルに形成することができる。
【００５５】
前記気孔形成用フィラーは前記アクリル系重合体１００重量部に対して約０．１重量部〜約１０重量部で含まれ、前記気体は約０．００１（ｃｕｂｉｃ  ｆｅｅｔ  ｐｅｒ  ｍｉｎｕｔｅ、ＣＦＭ）〜約０．０５ＣＦＭの流量で注入される。前記範囲内の含量または流量で注入することにより、前記アクリル系発泡層１３０の気孔率を適切に調節して優れた耐衝撃性を実現し、且つ、軽量化を実現することができる。
【００５６】
前記気孔形成用フィラーは、例えば、高分子微小中空球、ガラスバブル（ｇｌａｓｓ  ｂｕｂｂｌｅ）、ガラスマクロバルーン（ｇｌａｓｓ  ｍａｃｒｏ  ｂａｌｌｏｏｎ）及びこれらの組み合わせを含む群より選択された少なくとも一つを含むことができる。
【００５７】
前記気孔形成用フィラーは、粒子として平均粒径が、例えば、約１μｍ〜約３５０μｍであってもよく、具体的には、約２０μｍ〜約１５０μｍであってもよい。
【００５８】
前記気孔形成用フィラーは、予め発泡された発泡粒子、発泡されていない未発泡粒子またはこれらの全てを含むことができる。
【００５９】
例えば、前記気孔形成用フィラーが未発泡粒子を含まず発泡粒子を含むことができ、それにより、前記アクリル系発泡層１３０の形成時、未発泡粒子を発泡させるための別途の熱処理工程が省略されるのでＵＶ照射工程のみで形成することができ、前記アクリル系発泡層１３０をより厚いレベルまで容易に形成することができる。
【００６０】
前記気孔形成用フィラーが未発泡粒子を含む場合には、それを発泡させるためにアクリル系発泡層１３０の内部に熱伝達が円滑になされなければならず、それにより、アクリル系発泡層１３０の厚さを一定レベルに制限しなければならない。
【００６１】
前記気体は、例えば、空気、窒素、アルゴン、ヘリウム、ネオン及びこれらの組み合わせからなる群より選択された少なくとも一つを含むことができ、これらに制限されるものではない。また、例えば、不活性気体のうちの一つである窒素を含むことにより、予測できないアクリル系粘着組成物の物性変化を防止することができ、且つ、費用を適切なレベルに維持することができる。
【００６２】
前記発泡用組成物はその他の発泡剤をさらに含むことができ、前記その他の発泡剤は、例えば、炭酸アンモニウム、炭酸水素ナトリウム、アゾジカーボンアミド（ＡＤＣＡ）、アゾビスイソブチロニトリル（ＡＩＢＮ）、ジニトロソペンタメチレンテトラミン（ＤＰＴ）、Ｐ−トルエンスルホニルヒドラジド（ＴＳＨ）、Ｐ，Ｐ’−オキシビス（ベンゼンスルホニルヒドラジド（ＯＢＳＨ）等を含むことができる。
【００６３】
また、前記発泡用組成物は、例えば、光開始剤、熱開始剤、熱硬化剤、光硬化剤、架橋剤、粘着付与剤、カップリング剤、帯電防止剤、無機フィラー、紫外線遮断剤、界面活性剤、抗酸化剤、加工油及びこれらの組み合わせからなる群より選択された少なくとも一つの添加剤をさらに含むことができる。
【００６４】
前記粘着付与剤はロジンエステル系粘着付与剤、ロジン系粘着付与剤、テルペン系粘着付与剤、石油樹脂系粘着付与剤及びこれらの組み合わせからなる群より選択された少なくとも一つを含むことができ、前記アクリル系重合体約１００重量部に対して約１０重量部〜約４０重量部で含むことができる。
【００６５】
前記無機フィラーは水酸化アルミニウム、炭酸カルシウム、酸化アルミニウム、酸化マグネシウム、酸化亜鉛、炭化珪素、窒化アルミニウム、窒化ホウ素、窒化珪素及びこれらの組み合わせからなる群より選択された少なくとも一つを含むことができ、前記アクリル系重合体約１００重量部に対して約１重量部〜約２００重量部で含むことができる。
前記アクリル系発泡層１３０は、気孔の平均大きさが約２０μｍ〜約２００μｍであり、気孔率が約１％〜約４０％であってもよい。前記気孔率は体積％を意味する。
【００６６】
前記範囲の気孔の平均大きさ及び気孔率を有することにより、ディスプレイ用両面粘着テープ１００に求められる貯蔵弾性率、損失正接の最大値等の物性を十分に満たすことができ、それにより、耐衝撃性を効果的に向上させることができる。
【００６７】
前記アクリル系発泡層１３０の厚さは約３０μｍ〜約１，０００μｍであってもよいが、これに限定されるものではない。
【００６８】
前記第１及び第２アクリル系粘着層は、例えば、（メタ）アクリル系モノマー、オリゴマー、樹脂及びこれらの組み合わせからなる群より選択された少なくとも一つを含む粘着組成物により形成されることができ、前記粘着組成物は、熱開始剤、光開始剤、熱硬化剤、光硬化剤、架橋剤、可塑剤等をさらに含むことができる。
【００６９】
前記第１及び第２アクリル系粘着層は、例えば、前記粘着組成物に対して光照射、熱処理またはこれらの全てを実行して形成することができる。前記光照射によって光硬化反応を進行させ、前記熱処理によって熱硬化反応を進行させることができる。
【００７０】
前記（メタ）アクリル系樹脂は、例えば、ウレタン（メタ）アクリレート樹脂、ポリエステル（メタ）アクリレート樹脂、エポキシ（メタ）アクリレート樹脂、ポリエーテル（メタ）アクリレート樹脂、ポリブタジエン（メタ）アクリレート樹脂及びこれらの組み合わせからなる群より選択された少なくとも一つを含むことができるが、これらに限定されるものではない。
【００７１】
また、例えば、前記（メタ）アクリル系樹脂はアルキル基含有（メタ）アクリレート系モノマー及びカルボキシル基含有（メタ）アクリレート系モノマーを含む共重合性モノマー成分が重合して形成されることができ、前記（メタ）アクリル系樹脂を形成する共重合性モノマー成分のうち前記アルキル基含有（メタ）アクリレート系モノマーに対する前記カルボキシル基含有（メタ）アクリレート系モノマーの重量比は約１：０．０５〜約１：０．２５であってもよい。
【００７２】
前記（メタ）アクリル系樹脂を形成する共重合性モノマー成分が前記アルキル基含有（メタ）アクリレート系モノマー及び前記カルボキシル基含有（メタ）アクリレート系モノマーを前記範囲内の重量比で含むことにより、前記（メタ）アクリル系樹脂を含む粘着組成物は熱可塑性プラスチックのような低い表面エネルギーを有する基材に対して優れた粘着力を実現することができる。
【００７３】
前記第１アクリル系粘着層１４１及び前記第２アクリル系粘着層１４２の各々の粘着力は、例えば、約２，３５０ｇ／ｉｎ〜約４，０００ｇ／ｉｎであってもよく、具体的には、約２，５００ｇ／ｉｎ〜約４，０００ｇ／ｉｎであってもよい。前記粘着力はプラスチック基材に対して測定した粘着力を意味する。
【００７４】
前述したように、前記第１及び第２アクリル系粘着層は着色剤を含まないため、粘着物性が低下せず、それにより、粘着力を適切に高いレベルに実現することができる。
また、前記第１アクリル系粘着層１４１及び前記第２アクリル系粘着層１４２の厚さは各々約２５μｍ〜約１００μｍであってもよいが、これに限定されるものではない。前記第１アクリル系粘着層１４１及び前記第２アクリル系粘着層１４２の厚さは前記範囲内で互いに異なるかまたは同一であってもよい。
【００７５】
一実現例において、前記第２アクリル系粘着層１４２の前記熱可塑性フィルム層１１０が積層された面の反対面上に離型層をさらに含むことができ、前記離型層は本技術分野で公知の種類の離型物質を含むコーティング組成物により形成することができ、前記離型物質は例えばポリエステル系重合体、シリコーン等を含むことができるが、これらに制限されるものではない。
【００７６】
前記離型層の厚さは約５０μｍ〜約１５０μｍであってもよいが、これに限定されるものではない。
【００７７】
前記両面粘着テープ１００の引張強度は約１００ＭＰａ〜約５００ＭＰａであり、衝撃強度は約０．７ｍＪ〜約２．０ｍＪであってもよい。前記引張強度はＪＩＳ  Ｋ  ７１１３規格に従って測定することができる。
【００７８】
前記範囲内の引張強度及び衝撃強度を有することにより、寸法安定性を効果的に向上させると共に優れた耐衝撃性を維持することができる。
【００７９】
図２は、本発明の他の実現例によるディスプレイ用両面粘着テープの製造方法の工程フローチャートを概略的に示す。
【００８０】
前記製造方法は、熱可塑性フィルム層の少なくとも一面に黒色層を形成するステップ（Ｓ１）、アクリル系発泡層を形成するステップ（Ｓ２）、前記少なくとも一面に黒色層が形成された熱可塑性フィルム層及び前記アクリル系発泡層を積層して積層体を形成するステップ（Ｓ３）、及び前記積層体の両面にアクリル系粘着層を形成して、ディスプレイ用両面粘着テープを製造するステップ（Ｓ４）を含むことができる。前記製造方法により、一実現例で前述したディスプレイ用両面粘着テープを製造することができる。
【００８１】
前記製造方法において、例えば、黒色着色剤を含む黒色組成物を前記熱可塑性フィルム層の少なくとも一面に塗布及び乾燥させて前記黒色層を形成することができる。前記黒色組成物及び前記熱可塑性フィルム層は一実現例で前述したとおりである。
【００８２】
前記黒色組成物を塗布する方法は、例えば、ダイコーティング法、グラビアコーティング法、ナイフコーティング法、バーコーティング法、スプレーコーティング法またはスクリーン印刷法から選択されるいずれか一つの方法を用いることができるが、これらに制限されるものではない。
【００８３】
前記黒色層を形成するステップにおいて、前記黒色層は、黒色着色剤を、例えば、約１０重量％〜約８０重量％で含むように形成することができ、具体的には、約４０重量％〜約８０重量％で含むように形成することができる。
【００８４】
前記範囲内の含量で含むように形成することにより、液晶パネル等の後方に取り付けられた光源等から照射される光が漏れ出るのを十分に防止することがで、且つ、優れたコーティング性を実現することができる。
【００８５】
前記黒色層を形成するステップにおいて、前記黒色層の厚さは約０．１μｍ〜約５μｍになり、光透過率は、例えば、約４．０％以下になるように形成することができ、具体的には、０％〜約３．０％になるように形成することができる。
【００８６】
前記範囲内の厚さになるように形成することにより、前記アクリル系発泡層または前記第２アクリル系粘着層との間に優れた界面接着力を実現することができ、液晶パネル等の後方に取り付けられた光源等から照射される光が漏れ出るのを十分に防止することができる。それと共に、前記範囲内の光透過率になるように形成することにより、液晶パネル等の後方に取り付けられた光源等から照射される光が漏れ出るのを効果的に防止することができる。
【００８７】
前記製造方法において、前記アクリル系発泡層及び前記アクリル系粘着層の全てには別途の着色剤を含ませなくてもよい。
【００８８】
前述したように、前記熱可塑性フィルム層の一面または両面に別途の層として前記黒色層を形成することにより、前記第１及び第２アクリル系粘着層及び前記アクリル系発泡層には黒色着色剤が含まれなくてもよく、それにより、光硬化反応の効率を向上させて前記アクリル系発泡層の耐衝撃性をさらに向上させることができ、それと共に前記第１及び第２アクリル系粘着層の粘着物性をさらに向上させることができる。
【００８９】
前記製造方法において、発泡用組成物に対してＵＶ照射及び熱処理のいずれか一つまたはＵＶ照射及び熱処理を順次行うか、または発泡用組成物に対して気体を注入しつつＵＶ照射を行ってアクリル系発泡層を形成することができる。
【００９０】
例えば、前記アクリル系発泡層は、アクリル系重合体及び気孔形成用フィラーを含む発泡用組成物に対してＵＶ照射及び熱処理のいずれか一つまたはＵＶ照射及び熱処理を順次行うか、またはアクリル系重合体を含み、気孔形成用フィラーを含まない発泡用組成物に対して気体を注入しつつＵＶ照射を行って形成することができる。前記発泡用組成物は一実現例で前述したとおりである。
【００９１】
すなわち、前記アクリル系発泡層をアクリル系重合体及び気孔形成用フィラーを含む発泡用組成物を用いて形成する場合には、ＵＶ照射を行って形成するか、熱処理を行って形成するか、またはＵＶ照射及び熱処理を順次行って形成することができる。
【００９２】
また、前記アクリル系発泡層をアクリル系重合体及び気孔形成用フィラーを含む発泡用組成物を用いて形成する場合には、気体を注入しつつＵＶ照射を行って形成することができる。
【００９３】
前記アクリル系重合体はアルキル（メタ）アクリレート系モノマー及び極性官能基含有モノマーを含む共重合性モノマー成分が重合して形成され、前記アクリル系重合体を形成する前記アルキル（メタ）アクリレート系モノマーに対する前記極性官能基含有モノマーの重量比は約３０：１〜約９：１であってもよい。
【００９４】
前記範囲内の重量比を有することにより、前記アクリル系重合体が常温で適切な柔軟性を有することができ、それにより、これを含む発泡用組成物が優れた付着力及び濡れ（ｗｅｔｔｉｎｇ）特性を実現して耐衝撃性を効果的に向上させることができる。
【００９５】
前記アクリル系重合体は約２５℃で粘度が約２，０００ｃＰ〜約３０，０００ｃＰであってもよい。前記範囲内の粘度を有することにより、前記発泡用組成物が優れたコーティング性を実現して前記アクリル系発泡層をさらに均一なレベルに形成することができる。
前記気孔形成用フィラーは前記アクリル系重合体１００重量部に対して約０．１重量部〜約１０重量部で含まれ、前記気体は約０．００１（ｃｕｂｉｃ  ｆｅｅｔ  ｐｅｒ  ｍｉｎｕｔｅ、ＣＦＭ）〜約０．０５ＣＦＭの流量で注入される。前記範囲内の含量または流量で注入することにより、前記アクリル系発泡層の気孔率を適切に調節して優れた耐衝撃性を実現し、且つ、軽量化を実現することができる。
【００９６】
また、前述したように、前記気孔形成用フィラーを含むか、または前記気体を注入して前記アクリル系発泡層を形成する場合には両方ともエイジング（ａｇｉｎｇ）処理をさらに行うことができ、前記エイジング処理は本技術分野で公知の方法によって行うことができ、特に制限されるものではない。
【００９７】
前記アクリル系発泡層を形成するステップにおいて、前記ＵＶ照射は、例えば、約５００ｍＪ／ｃｍ２〜約２，５００ｍＪ／ｃｍ２のＵＶ照射量で行うことができ、具体的には、約５００ｍＪ／ｃｍ２〜約２，０００ｍＪ／ｃｍ２のＵＶ照射量で行うことができる。
【００９８】
前記アクリル系発泡層は、前述したように着色剤を含まないため、それにより、ＵＶが消耗されず、そのために少ない照射量でも光硬化反応を効果的に行うことができるため、光硬化反応の効率を向上させることができる。
【００９９】
また、前記熱処理は、例えば、約３０℃〜約６０℃で約２４時間〜約４８時間行うことができるが、これに限定されるものではない。
【０１００】
前記アクリル系発泡層を形成するステップにおいて、前記アクリル系発泡層は、気孔の平均大きさが約２０μｍ〜約２００μｍになり、気孔率が約１％〜約４０％になるように形成することができる。前記気孔率は体積％を意味する。
【０１０１】
前記範囲の気孔の平均大きさ及び気孔率になるように形成することにより、ディスプレイ用両面粘着テープに求められる貯蔵弾性率、損失正接の最大値等の物性を十分に満たすことができ、それにより、耐衝撃性を効果的に向上させることができる。
【０１０２】
前記アクリル系発泡層は厚さが約３０μｍ〜約１，０００μｍになるように形成することができるが、これに限定されるものではない。
【０１０３】
前記少なくとも一面に黒色層が形成された熱可塑性フィルム層及び前記アクリル系発泡層を積層して積層体を形成することができる。これらの積層は本技術分野で公知の方法によって行うことができ、例えば、熱及び圧力を加えて積層することができるが、これらに制限されるものではない。
【０１０４】
前記積層体の両面にアクリル系粘着層を形成して、ディスプレイ用両面粘着テープを製造することができる。
【０１０５】
前記第１及び第２アクリル系粘着層は、例えば、（メタ）アクリル系モノマー、オリゴマー、樹脂及びこれらの組み合わせからなる群より選択された少なくとも一つを含む粘着組成物により形成されることができ、前記粘着組成物は、熱開始剤、光開始剤、熱硬化剤、光硬化剤、架橋剤、可塑剤等をさらに含むことができる。前記粘着組成物は一実現例で前述したとおりである。
【０１０６】
例えば、前記第１及び第２アクリル系粘着層は、前記粘着組成物を順次または同時に前記積層体の両面上に塗布した後、光照射、熱処理またはこれらの全てを実行して形成することができ、それにより、前記塗布された粘着組成物が光硬化反応、熱硬化反応またはこれらの全てを進行して形成することができる。前記粘着組成物を塗布する方法は一実現例で前述した黒色組成物の塗布方法を用いることができる。
【０１０７】
前記第１アクリル系粘着層及び前記第２アクリル系粘着層の各々の粘着力は、例えば、約２，３５０ｇ／ｉｎ〜約４，０００ｇ／ｉｎになるように形成することができ、具体的には、約２，５００ｇ／ｉｎ〜約４，０００ｇ／ｉｎになるように形成することができる。前記粘着力はプラスチック基材に対して測定した粘着力を意味する。
【０１０８】
前述したように、前記第１及び第２アクリル系粘着層は着色剤を含まないため、粘着物性が低下せず、それにより、粘着力がさらに効果的に向上する。
【０１０９】
また、前記第１アクリル系粘着層及び前記第２アクリル系粘着層の厚さは各々約２５μｍ〜約１００μｍになるように形成することができるが、これに限定されるものではない。前記第１アクリル系粘着層及び前記第２アクリル系粘着層の厚さは前記範囲内で互いに異なるかまたは同一であってもよい。
【０１１０】
前記製造方法において、前記第２アクリル系粘着層の前記熱可塑性フィルム層が積層された面の反対面上に離型層を形成するステップをさらに含むことができる。前記離型層は本技術分野で公知の種類の離型物質を含むコーティング組成物により形成することができ、前記離型物質は、例えば、ポリエステル系重合体、シリコーン等を含むことができるが、これらに制限されるものではない。
【０１１１】
前記離型層は厚さが約５０μｍ〜約１５０μｍになるように形成することができるが、これに限定されるものではない。
【０１１２】
前記両面粘着テープは、引張強度が約１００ＭＰａ〜約５００ＭＰａになり、衝撃強度が約０．７ｍＪ〜約２．０ｍＪになるように形成することができる。前記範囲内の引張強度及び衝撃強度を有するように形成することにより、寸法安定性を効果的に向上させると共に優れた耐衝撃性を維持することができる。
【０１１３】
以下では本発明の具体的な実施例を提示する。但し、下記に記載された実施例は本発明を具体的に例示または説明するためのものに過ぎず、これにより本発明が制限されるものではない。
【実施例】
【０１１４】
実施例１
ポリウレタン樹脂１００重量部、黒色着色剤としてカーボンブラック顔料３３．３重量部、分散剤６．６重量部、溶剤１９３．０重量部を含む黒色組成物を３８μｍ厚さのＰＥＴフィルム層の一面に塗布及び乾燥させて２μｍ厚さの黒色層を形成した。
【０１１５】
また、２−エチルヘキシルアクリレート９５重量部及び極性モノマーとしてアクリル酸５重量部を１リットルのガラス反応器で熱重合させて粘度４５００ｃＰアクリル系重合体を得、前記得られたアクリル系重合体１００重量部に対し、光開始剤としてイルガキュア（Ｉｒｇａｃｕｒｅ）−６５１（α，α−メトキシ−α−ヒドロキシアセトフェノン）０．２重量部、光架橋剤として１，６−ヘキサンジオールジアクリレート（ＨＤＤＡ）０．１５重量部を添加した後に十分に攪拌し、その次に平均粒径が４０μｍの微小中空球（Ｅｘｐａｎｃｅｌ  ０９２  ＤＥ  ４０  ｄ３０、ＡｋｚｏＮｏｂｅｌ社）０．１重量部、平均粒径が１２０μｍの微小中空球（Ｅｘｐａｎｃｅｌ  ０９２  ＤＥＴ  １２０  ｄ３０、ＡｋｚｏＮｏｂｅｌ社）０．１重量部、平均粒径が７０μｍの水酸化アルミニウム（Ｈ−１００、Ｓｈｏｗａ  Ｄｅｎｋｏ社製）１００重量部を添加し、組成物が均一になるまで十分に攪拌することによって発泡用組成物を準備した。
【０１１６】
前記微小中空球は予め発泡された発泡粒子に該当し、前記発泡用組成物に対して１，２００ｍＪ／ｃｍ２のＵＶ照射量でＵＶ照射を行って０．１５ｍｍ厚さのアクリル系発泡層を形成した。
【０１１７】
前記黒色層及び前記アクリル系発泡層が接するように積層した後に熱合板して積層体を形成し、前記積層体の両面上にアクリレート系樹脂及び光硬化剤を含む粘着組成物を塗布及び光硬化させて各々５０μｍ厚さの第１及び第２アクリル系粘着層を形成することによってディスプレイ用両面粘着テープを製造した。
【０１１８】
実施例２（黒色層を両面上に形成する）
ＰＥＴフィルム層の両面上に黒色層を形成したことを除いては、実施例１と同様の条件及び方法によりディスプレイ用両面粘着テープを製造した。
【０１１９】
比較例１（黒色層が形成された熱可塑性フィルム層は含まず、アクリル系発泡層に黒色着色剤を含む）
実施例１で準備した同一の発泡用組成物に黒色着色剤としてカーボンブラック０．２５重量部をさらに混合して発泡用組成物を準備した。
その次、黒色層が形成された熱可塑性フィルム層は含まず、前記黒色着色剤をさらに混合した発泡用組成物を用い、前記発泡用組成物に対して３，０００ｍＪ／ｃｍ２のＵＶ照射量でＵＶ照射を行ったことを除いては、実施例１と同様の条件及び方法によりアクリル系発泡層、第１及び第２アクリル系粘着層を形成してディスプレイ用両面粘着テープを製造した。
【０１２０】
比較例２（黒色層が形成された熱可塑性フィルム層は含まず、第１及び第２アクリル系粘着層に黒色着色剤を含む）
実施例１で用いた粘着組成物に黒色着色剤としてカーボンブラック０．２５重量部をさらに混合して粘着組成物を準備した。
その次、黒色層が形成された熱可塑性フィルム層は含まず、前記黒色着色剤をさらに混合した粘着組成物を用いたことを除いては、実施例１と同様の条件及び方法によりアクリル系発泡層、第１及び第２アクリル系粘着層を形成してディスプレイ用両面粘着テープを製造した。
【０１２１】
実験例
前記実施例１、２及び前記比較例１、２による各ディスプレイ用両面粘着テープの物性を評価して下記の表１に示す。
【０１２２】
評価方法
（引張強度）
測定方法：前記実施例１、２及び前記比較例１、２による各々のディスプレイ用両面粘着テープに対し、ＪＩＳ  Ｋ  ７１１３の規格に従って引張強度測定機（Ｚｗｉｃｋ  Ｒｏｅｌｌ社、モデル名：Ｚ１００）を使って測定した。
試験速度：５０ｍｍ／ｍｉｎ
【０１２３】
（衝撃強度）
測定方法：前記実施例１、２及び前記比較例１、２による各々のディスプレイ用両面粘着テープに対し、落球衝撃試験機（Ｄｕｐｏｎｔ  ｔｙｐｅ  ｉｍｐａｃｔ  ｔｅｓｔｅｒ）を使って測定した。
具体的には、中央に１０ｍｍ直径のホール（ｈｏｌｅ）が形成された５０ｍｍ×５０ｍｍ×２ｍｍ大きさのポリカーボネート（ＰＣ）基材に、前記実施例１、２及び前記比較例１、２による各々のディスプレイ用両面粘着テープを介して２０ｍｍ×２０ｍｍ×３ｍｍのガラスを貼り付けて積層体試片を準備した。
前記積層体試片のガラス面に対して１００ｇの錘を高さ５０ｍｍから５００ｍｍまで順次５０ｍｍずつ上げた位置から落下させて、ガラスと両面粘着テープの脱着有無を観察して落球衝撃試験を実施した。
【０１２４】
この時、前記ガラスと前記両面粘着テープが脱着しない場合には、これらが脱着するまで錘の重さを１５０ｇ、２００ｇ、３００ｇ及び４００ｇに増加させながら落球衝撃試験を実施し、錘の重さが１５０ｇの場合には３５０〜５００ｍｍ、２００ｇの場合には４００〜５００ｍｍ、３００ｇ及び４００ｇの場合には３５０〜５００ｍｍ高さ以内で順次５０ｍｍずつ上げた位置から落下させた。
それにより、前記実施例１、２及び前記比較例１、２による各々のディスプレイ用両面粘着テープに対して前記ガラスと前記両面粘着テープが脱着した場合の錘の重さ及び高さを測定し、これより衝撃強度を計算した。
【０１２５】
（粘着力）
測定方法：前記実施例１、２及び前記比較例１、２による各々のディスプレイ用両面粘着テープに含まれたアクリル系粘着層の各々に対し、ＡＳＴＭ  Ｄ  ３３３０に従って万能試験機（ＵＴＭ）（Ｔｅｘｔｕｒｅ  Ａｎａｌｙｚｅｒ  ＸＴ  Ｐｌｕｓ、Ｓｔａｂｌｅ  ｍｉｃｒｏ  ｓｙｓｔｅｍｓ社）を使って剥離強度を測定し、それによって粘着力を評価した。
具体的には、前記実施例１、２及び前記比較例１、２で用いた各々の粘着組成物を光硬化させて各々のアクリル系粘着層を形成し、それに対して剥離強度を測定した。
【０１２６】
幅５０ｍｍ、長さ１２０ｍｍのポリカーボネート材質の基板をイソプロピルアルコールと水が５０：５０の体積比で混合された溶液で洗浄した後に乾燥した。その次、厚さ５０μｍのポリエチレンテレフタレートフィルムを前記各々のアクリル系粘着層の一面に付着させ、これらの他の一面に前記ポリカーボネート材質の基板を付着させた後、２Ｋｇローラで往復２回ローリングすることにより積層体試片を５個ずつ準備した。また、その次に前記各々の試片を常温で約３０分間放置した後、常温で３００ｍｍ／分の剥離速度及び１８０°の剥離角度の条件で前記積層体試片を前記ポリカーボネート材質の基板から剥離させながら剥離強度を測定し、これらの平均値を剥離強度に評価した。
【０１２７】
【表１】
0006530082.tif 000002
【０１２８】
表１に示すように、前記実施例１、２によるディスプレイ用両面粘着テープは、引張強度及び衝撃、剪断強度が全て高いレベルに測定されて、優れた耐衝撃性及び優れた寸法安定性を同時に実現することを明確に確認した。また、アクリル系粘着層が優れた粘着物性を実現し、アクリル系発泡層の形成時に消耗されるＵＶ照射量が少なくて光硬化反応の効率をさらに向上させることを明確に確認した。
【０１２９】
それに対し、前記比較例１、２によるディスプレイ用両面粘着テープはいずれも引張強度が低いレベルに測定されて寸法安定性が劣悪であり、比較例１の場合にはアクリル系発泡層の形成時に消耗されるＵＶ照射量が多くて光硬化反応の効率が低く、比較例２の場合にはアクリル系粘着層の粘着物性が低いことを明確に確認した。
【符号の説明】
【０１３０】
１００  ・・・ディスプレイ用両面粘着テープ
１１０  ・・・熱可塑性フィルム層
１２０  ・・・黒色層
１３０  ・・・アクリル系発泡層
１４１  ・・・第１アクリル系粘着層
１４２  ・・・第２アクリル系粘着層
【図１】
0006530082.tif 000003
【図２】
0006530082.tif 000004